(57)【要約】      （修正有）【課題】貝類の養殖を簡便に行うことが可能な貝類の養殖方法等を提供する。【解決手段】養殖用の構造体１は、セメントと５号砕石または６号砕石と水と、必要に応じて他の成分とを混練し得られた混練物を所望の形状となるように打設し、硬化させてなるポーラスコンクリートブロック１０を複数用いて積み重ねたり、並べたりして組み合わせて海中に設置して、養殖場を作成する。この養殖場にて貝類の養殖する。【選択図】図１
2016185100.tif 000002
【特許請求の範囲】
【請求項１】
５号砕石または６号砕石を含有するポーラスコンクリートブロックを海中に設置して貝類を養殖する、貝類の養殖方法。
【請求項２】
前記ポーラスコンクリートブロックは６号砕石を含有しており、
前記貝類がフネガイ目に属する貝類である、請求項１に記載の貝類の養殖方法。
【請求項３】
５号砕石または６号砕石を含有するポーラスコンクリートブロックを海中に設置して、貝類を捕食する貝類捕食生物を養殖する、貝類捕食生物の養殖方法。
【請求項４】
前記ポーラスコンクリートブロックは６号砕石を含有しており、
前記貝類がフネガイ目に属する貝類である、請求項３に記載の貝類捕食生物の養殖方法。
【発明の詳細な説明】
【技術分野】
【０００１】
本発明は、貝類の養殖方法、及び、貝類捕食生物の養殖方法に関する。
【背景技術】
【０００２】
従来、藻場増殖場や漁礁を形成する材料として、コンクリートブロックが用いられている。かかるコンクリートブロックは、それ自体の大きさや形状を自在に設定でき、また、複数を組み合わせて、所望の大きさ形状の構造体を形成することも可能となる。さらに、コンクリートブロックを用いる方が自然石等を用いる場合よりも魚類がエサとする藻類の増殖率が高い傾向にある。
【０００３】
一方、このような魚類とは異なり、貝類は、砂泥中に体を埋めたり、岩の上などに固着したりするものが多く、また、一部の貝類は、穿孔性であり、石などに穴を開けて生活する。このため、貝類にとっては、藻場を形成することよりも貝類の生育を促進することができる環境の方が必要である。
【０００４】
そこで、このような環境で貝類を養殖する方法が提案されている。
例えば、不透水性の側壁部と透水性の底部とを有する容器と、該容器の内部に配された貝類養殖用の砂層とを有し、底部がポーラスコンクリートである貝類養殖用容器を用いた貝類の養殖方法が提案されている（特許文献１参照）。かかる方法によれば、潮の干満を利用して容器内の砂層内の水を流動させることによって、砂層内の貝類の生育を促進することが可能となる。
【０００５】
また、潮の干満によって水が流動する場所に囲いを作製し、囲い内に有孔管を敷くと共に該囲い内を粉粒体で充填し、干満時の潮の流れを利用して潜砂性二枚貝の排泄物を有孔管から外部に排出する、潜砂性二枚貝の養殖方法が提案されている（特許文献２参照）。かかる方法によれば、有孔管を通じて排泄物が外部に排出されるため、排泄物に含有されている有害物質を排出して貝類の生存率を高めることが可能となる。
【先行技術文献】
【特許文献】
【０００６】
【特許文献１】特許第３９８５０４８号公報
【特許文献２】特開２０１２−６０９４６号公報
【発明の概要】
【発明が解決しようとする課題】
【０００７】
しかし、特許文献１では、容器底部のポーラスコンクリートの上に砂の層を形成する必要があるため、その分、手間がかかり、養殖を簡便に行えるとはいい難い。
【０００８】
一方、特許文献２では、粒径の異なる砕石等の粉粒体を容器内に２層で設置する構造となっており、しかも、この２層を干潮時に設置する必要があるため、設置作業を行う時間帯が潮の満ち引きによって左右され、その分、手間がかかり、養殖を簡便に行えるとはいい難い。
【０００９】
上記事情に鑑み、貝類の養殖を簡便に行うことが可能な貝類の養殖方法、及び、貝類捕食生物の養殖方法を提供することを課題とする。
【課題を解決するための手段】
【００１０】
本発明に係る貝類の養殖方法は、５号砕石または６号砕石を含有するポーラスコンクリートブロックを海中に設置して貝類を養殖する。
【００１１】
かかる構成によれば、ポーラスコンクリートブロックを海中に設置するだけで、貝類の着生場所を形成することができるため、養殖が簡便となる。また、ポーラスコンクリートブロックが５号砕石または６号砕石を含有することによって、貝類の生育に適した環境を形成することができる。
従って、貝類の養殖を簡便に行うことが可能となる。
【００１２】
また、上記構成の貝類の養殖方法においては、
前記ポーラスコンクリートブロックは６号砕石を含有しており、
前記貝類がフネガイ目に属する貝類であることが好ましい。
【００１３】
かかる構成によれば、ポーラスコンクリートブロックが６号砕石を含有していることによって、特にフネガイ目に属する貝類の養殖を簡便に行うことができる。
【００１４】
本発明に係る貝類の養殖方法は、
５号砕石または６号砕石を含有するポーラスコンクリートブロックを海中に設置して、貝類を捕食する貝類捕食生物を養殖する。
【００１５】
かかる構成によれば、上記の通り、ポーラスコンクリートブロックを海中に設置するだけで、貝類の着生場所を形成することができる。また、ポーラスコンクリートブロックが５号砕石または６号砕石を含有することによって、貝類の生育に適した環境を形成することができる。
このように、貝類を簡便に養殖することができるため、かかる貝類を捕食する生物も、簡便に養殖することが可能となる。
【００１６】
また、上記構成の貝類捕食生物の養殖方法においては、
前記ポーラスコンクリートブロックは６号砕石を含有しており、
前記貝類がフネガイ目に属する貝類である好ましい。
【００１７】
かかる構成によれば、上記の通り、ポーラスコンクリートブロックが６号砕石を含有していることによって、特にフネガイ目に属する貝類を簡便に養殖することができるため、かかる貝類を捕食する生物も、簡便に養殖することが可能となる。
【発明の効果】
【００１８】
本発明によれば、貝類の養殖を簡便に行うことが可能な貝類の養殖方法、及び、貝類捕食生物の養殖方法が提供される。
【図面の簡単な説明】
【００１９】
【図１】本発明の一実施形態に係る貝類の養殖方法に用いられるポーラスコンクリートブロックを示す概略側面図
【発明を実施するための形態】
【００２０】
以下、本発明に係る貝類の養殖方法、及び、貝類捕食生物の養殖方法の実施形態について説明する。
【００２１】
本実施形態の貝類の養殖方法は、５号砕石または６号砕石を含有するポーラスコンクリートブロックを海中に設置して貝類を養殖する。
【００２２】
本実施形態に用いられるポーラスコンクリートブロックは、５号砕石または６号砕石を含有している。
【００２３】
具体的には、上記ポーラスコンクリートブロックは、セメントと、５号砕石または６号砕石と、水と、必要に応じて他の成分とを混練し、得られた混練物としてのポーラスコンクリート組成物を所望の形状となるように打設し、硬化させてなる。
【００２４】
前記セメントとしては、従来公知のセメントが挙げられる。かかるセメントとしては、例えば、ＪＩＳ  Ｒ  ５２１０（２００９）に記載のポルトランドセメントが挙げられる。また、これらのうち、普通ポルトランドセメントまたは早強ポルトランドセメントが好ましい。
かかるセメントの配合量は、例えば、ポーラスコンクリート組成物全体１００質量部に対して１２〜１７質量部とすることが好ましく、１３〜１６質量部とすることがより好ましい。
【００２５】
前記５号砕石及び６号砕石は、骨材であり、より具体的には粗骨材に相当する。かかる骨材同士が、その間に空隙が形成さるように接触しつつ上記セメントで固定されるようになっている。
【００２６】
前記５号砕石は、ＪＩＳ  Ａ  １１０２（２０１４）骨材のふるい分け試験方法に基づく粒径が、１３〜２０ｍｍである砕石を意味する。かかる５号砕石は、ＪＩＳ  Ａ  ５００１（２００８）道路用砕石に示す粒度の規格に適合する単位粒度砕石の呼び名であり、この砕石には、ＪＩＳ  Ａ  ５００５（２００９）コンクリート用砕石及び砕砂の砕石２０１３も含まれる。
かかる５号砕石の配合量は、例えば、ポーラスコンクリート組成物全体１００質量部に対して６７〜７１質量部とすることが好ましく、６９〜７０質量部とすることがより好ましい。
【００２７】
前記６号砕石は、ＪＩＳ  Ａ  １１０２（２０１４）骨材のふるい分け試験方法に基づく粒径が、５〜１３ｍｍである砕石を意味する。かかる６号砕石は、ＪＩＳ  Ａ  ５００１（２００８）道路用砕石に示す粒度の規格に適合する単位粒度砕石の呼び名であり、この砕石には、ＪＩＳ  Ａ  ５００５（２００９）コンクリート用砕石及び砕砂の砕石１３０５も含まれる。
かかる６号砕石の配合量は、例えば、ポーラスコンクリート組成物全体１００質量部に対して６８〜７２質量部とすることが好ましく、７０〜７１質量部とすることがより好ましい。
【００２８】
本実施形態に用いられるポーラスコンクリートブロックには、上記セメント、並びに、上記５号砕石及び６号砕石以外の成分が含まれていてもよい。
例えば、前記ポーラスコンクリートブロックには、骨材として、上記５号砕石及び６号砕石の他、細骨材を含有していてもよい。
かかる細骨材としては、従来公知のコンクリート材料に使用される細骨材が挙げられる。具体的には、細骨材として、例えば、ＪＩＳ  Ａ５００５（２００９）コンクリート用砕石及び砕砂、ＪＩＳ  Ａ５３０８（２００９）の附属書Ａレディーミクストコンクリート用骨材に記載される細骨材が挙げられる。
かかる細骨材の配合量は、例えばポーラスコンクリート組成物全体１００質量部に対して８〜１３質量部とすることが好ましく、９〜１２質量部とすることがより好ましい。
【００２９】
このようにポーラスコンクリートブロックが細骨材を含有する場合、通常、ポーラスコンクリートブロックを形成する材料となるポーラスコンクリート組成物は、粉体と水の質量比、モルタル成分と粗骨材との容積比（モルタル成分／粗骨材）、及び、細骨材とモルタル成分との容積比（細骨材／モルタル成分）で決定される。かかるモルタル成分と粗骨材との容積比は、粗骨材の実績率等の物性値に応じて適宜設定され得る。
また、ポーラスコンクリートブロックの目標空隙率に応じて適宜設定されることもできる。例えば、目標空隙率が１５〜２５％である場合には、上記容積比が４５〜５５％であることが好ましく、目標空隙率が１８〜２２％である場合には、上記容積比が４８〜５０％であることが好ましい。
このように、モルタル成分と上記粗骨材との容積比を４５〜５５％とすることによって、得られたポーラスコンクリートブロックの空隙率を１５〜２５％にし易くすることができ、容積率を４８〜５０％とすることによって、空隙率を１８〜２２％にし易くすることができる。
なお、この空隙率は、後述する実施例に記載された測定方法によって測定された値である。
【００３０】
すなわち、モルタル成分と５号砕石との容積比は、粗骨材の実績率等の物性値に応じて適宜設定され得る。
また、ポーラスコンクリートブロックの空隙率が１５〜２５％である場合には、容積比が４５〜５５％であることが好ましく、目標空隙率が１８〜２２％である場合には、容積比が４８〜５０％であることが好ましい。
このように、モルタル成分と５号砕石との容積比を４５〜５０％とすることによって、得られたポーラスコンクリートブロックの空隙率を１５〜２５％にし易くすることができ、容積率を４８〜５０％とすることによって、空隙率を１８〜２２％にし易くすることができる。
【００３１】
同様に、モルタル成分と６号砕石との容積比は、粗骨材の実績率等の物性値に応じて適宜設定され得る。
また、ポーラスコンクリートブロックの空隙率が１５〜２５％である場合には、容積比が４５〜５５％であることが好ましく、空隙率が１８〜２２％である場合には、容積比が４８〜５０％であることが好ましい。
このように、モルタル成分と６号砕石との容積比を４８〜５０％とすることによって、得られたポーラスコンクリートブロックの空隙率を１５〜２５％にし易くすることができ、容積率を４８〜５０％とすることによって、空隙率を１８〜２２％にし易くすることができる。
【００３２】
一方、細骨材とモルタル成分との容積比は、２５〜３７％とすることが好ましく、５号砕石の場合は３３〜３７％とすることがより好ましく、６号砕石の場合は２５〜２９％とすることが好ましい。
細骨材とモルタル成分との容積比を２５〜３７％とすることによって、モルタル成分が静置状態で下部にダレることを抑制し、これによって空隙が不均一となることを抑制することができ、また、適度な硬さのポーラスコンクリートブロックの硬さが得られる。
【００３３】
前記ポーラスコンクリートブロックの形状は、特に限定されるものではなく、例えば、円柱状、円筒状、立方体状、直方体状等の形状等が挙げられる。
【００３４】
前記ポーラスコンクリートブロックの大きさは、特に限定されるものではなく、例えば、養殖場の地形（海底形状）、水深等に応じて適宜設計すればよい。
【００３５】
また、前記ポーラスコンクリートブロックの数量は、特に限定されるものではなく、例えば、養殖場の地形（海底形状）、水深等に応じて適宜設計すればよい。また、複数のポーラスコンクリートブロックを用い、これらを所望の構造体が形成されるように適宜組み合わされてもよい。
【００３６】
上記ポーラスコンクリートブロックは、上記セメントと、上記５号砕石または６号砕石と、水と、必要に応じて他の成分とを混練し、得られた混練物としてのポーラスコンクリート組成物を所望の形状の型枠に打設し、硬化させることによって製造することができる。
【００３７】
本実施形態の養殖方法では、上記ポーラスコンクリートブロックを複数用い、これら積み重ねたり、並べたりして組み合わせて海中に載置することによって、養殖用の構造体を形成し、これにより、養殖場を作製する。そして、この養殖場にて、貝類を養殖する。なお、構造体を組み立てた後、海中に投入しても、海中で構造体を組み立ててもよい。
【００３８】
例えば、図１に示すように、円柱状に形成された同じ大きさのポーラスコンクリートブロック１０を複数用い、このうちの３本を海底に並べて配し、隣接するポーラスコンクリートブロック１０間に形成された２つの凹みにそれぞれポーラスコンクリート１０を１本ずつ合計２本配し、隣接するポーラスコンクリートブロック１０間に形成された１つの凹みに１本配して、全体として三角柱状の構造体１を形成することができる。
【００３９】
このように、５号砕石または６号砕石を含有するポーラスコンクリートブロックを海中に設置して、貝類を養殖する。
【００４０】
貝類としては、多板綱、腹足綱、二枚貝綱に属する貝類が挙げられる。
【００４１】
前記多板綱に属する貝類として、新ヒザラガイ目の貝類が挙げられる。新ヒザラガイ目の貝類として、ケハダヒザラガイ科の貝類が挙げられ、ケハダヒザラガイ科の貝類として、Ａｃａｎｔｈｏｃｈｉｔｏｎａ  ｓｐ（ケハダヒザラガイ属）の貝類等が挙げられる。
【００４２】
前記腹足綱として、盤足目及び新腹足目の貝類が挙げられる。盤足目の貝類として、フジツガイ科の貝類が挙げられ、フジツガイ科の貝類として、Ｇｙｒｉｎｅｕｍ  ｐｕｓｓｉｌｕｍ（イササボラ属）の貝類等が挙げられる。
一方、新腹足目の貝類として、アッキガイ科の貝類が挙げられ、アッキガイ科の貝類として、Ｅｒｇａｌａｔａｘ  ｃｏｎｔｒａｃｔｕｓ（ヒメヨウラク属）の貝類等が挙げられる。
【００４３】
前記二枚貝綱に属する貝類として、フネガイ目及びマルスタレガイ目の貝類が挙げられる。
フネガイ目の貝類として、フネガイ科の貝類が挙げられ、フネガイ科の貝類としては、Ａｒｃａ  ｂｏｕｃａｒｄｉ（フネガイ属）及びＢａｒｂａｔｉａ  ｄｅｃｕｓｓａｔａ（エガイ属）の貝類が挙げられる。
一方、マルスタレガイ目の貝類として、チリハギガイ科の貝類が挙げられ、チリハギガイ科の貝類として、Ｋｅｌｌｉａ  ｐｏｒｃｕｌｕｓ（コハクノツユガイ属）の貝類等が挙げられる。
【００４４】
これら貝類のうち、５号砕石を含有するポーラスコンクリートブロックを用いる場合には、フネガイ目の貝類を好適に養殖することができ、フネガイ科の貝類をより好適に養殖し得る。
なお、かかるフネガイ科の貝類としては、上記フネガイ属、エガイ属の他に、アカガイ属が挙げられる。また、例えばフネガイ属の貝類としては、上記コベルトフネガイの他に、ノアの方舟貝（ノアノハコブネガイ）等が挙げられ、エガイ属の貝類としては、上記江貝（エガイ）の他に、青雁江貝（アオカリガネエガイ）が挙げられ、アカガイ属の貝類としては、赤貝（アカガイ）、猿頬貝（サルボウガイ）等が挙げられる。
【００４５】
本実施形態の貝類の養殖方法によれば、ポーラスコンクリートブロックを海中に設置するだけで、貝類の着生場所を形成することができるため、簡便である。また、ポーラスコンクリートブロックが５号砕石または６号砕石を含有していることによって、貝類の生育に適した環境を形成することができる。
【００４６】
また、上記ポーラスコンクリートブロックが６号砕石を含有していることによって、貝類がフネガイ目に属する貝類の生育に適したものとなる。
【００４７】
さらに、上記のように、ポーラスコンクリートブロックを積み重ねる、または並べることによって養殖用の構造体を作製できるため、かかる構造体の作製段階でポーラスコンクリートの大きさを決める必要がない。また、構造体が使用箇所（海中及び海底）に合った大きさとなるように適宜ポーラスコンクリートブロックを選択できる。また、これらポーラスコンクリートブロックを組み立てる際、ＰＰバンドや接着剤等で組み立てることができる。このように、養殖場の作製が容易である。よって、より簡便に貝類を養殖することが可能となる。
【００４８】
また、本実施形態の養殖方法では、ポーラスコンクリートブロックの上に砂の層を設けないため、上方の砂によってポーラスコンクリートブラックに目詰まりが生じて水の流動が阻害されることを抑制し得る。これにより、貝類をより十分に着生及び生育させることが可能となる。
【００４９】
続いて、本実施形態の貝類捕食生物の養殖方法について説明する。
【００５０】
本実施形態の貝類捕食生物の養殖方法は、上記と同様に、５号砕石または６号砕石を含有するポーラスコンクリートブロックを海中に設置して、貝類を捕食する貝類捕食生物を養殖する。
【００５１】
かかる構成によれば、上記の通り、ポーラスコンクリートブロックを海中に設置するだけで、貝類の着生場所を形成することができる。また、ポーラスコンクリートブロックが５号砕石または６号砕石を含有することによって、貝類の生育に適した環境を形成することができる。
このように、貝類を簡便に養殖し易くなるため、かかる貝類を捕食する生物も、簡便に養殖し易くなる。
【００５２】
また、本実施形態の貝類捕食生物の養殖方法は、ポーラスコンクリートブロックは６号砕石を含有しており、前記貝類がフネガイ目に属する貝類であることが好ましい。
【００５３】
かかる構成によれば、上記の通り、ポーラスコンクリートブロックが６号砕石を用いることによって、特にフネガイ目に属する貝類の養殖を簡便に行うことができるため、かかる貝類を捕食する生物も、簡便に養殖し易くなる。
【実施例】
【００５４】
次に実施例を挙げて本発明を更に詳しく説明するが、本発明はこれらに限定されるものではない。
【００５５】
・供試体の作製
（比較例１）
普通ポルトランドセメント（住友大阪セメント社製）３０５ｋｇ／ｍ３と、粗骨材（ＪＩＳ  Ａ  ５００５（２００９）に基づく砕石２００５、西島産）１０２５ｋｇ／ｍ３と、細骨材（川砂、揖斐川産）７８４ｋｇ／ｍ３と、混和剤（ポゾリスＮｏ.７０、ＢＡＳＦジャパン社製）３ｋｇ／ｍ３と、単位水量として１６８ｋｇ／ｍ３（混和剤含有）の水とを混練して混練物を作製した。
得られた混練物を、内径（直径、φ）１００ｍｍ×高さ２００ｍｍの円柱状の型枠内に打設して、硬化させることによって、直径（φ）１００ｍｍ×高さ２００ｍｍの円柱状であり、ポーラスを有しない普通コンクリートブロックを、供試体として作製した。
【００５６】
（実施例１）
配合条件として、設計空隙率２０％、粉体と水の質量比を２７．５％、モルタル成分と粗骨材との容積比を４９．０％、細骨材とモルタル成分との容積比を３５．０％とした。
この条件の下、普通ポルトランドセメント（住友大阪セメント社製）２７２ｋｇ／ｍ３と、粗骨材（５号砕石、西島産）１４０７ｋｇ／ｍ３と、細骨材（川砂、揖斐川産）２３８ｋｇ／ｍ３と、ポーラスコンクリート用粉体混和材（住友大阪セメント社製）１５ｋｇ／ｍ３と、水７９ｋｇ／ｍ３とを混練して混練物を作製した。
得られた混練物を、内径（直径、φ）１００ｍｍ、高さ２００ｍｍの円柱状の型枠内に打設して、硬化させることによって、直径（φ）１００ｍｍ×高さ２００ｍｍの円柱状であるポーラスコンクリートブロックを、供試体として作製した。
得られたポーラスコンクリートブロックの空隙率を、ＪＣＩ-ＳＰ０２-１ポーラスコンクリートの空隙率試験方法（案）（日本コンクリート工学会、ＪＣＩ規準集（１９７７-２００２））に準拠して測定したところ、３本の平均値が２０．３％であった。
【００５７】
（実施例２）
配合条件として、設計空隙率２０％、粉体と水の質量比２７．５％、モルタル成分と粗骨材との容積比４８．０％、細骨材とモルタル成分との容積比２７．０％とした。普通ポルトランドセメント（住友大阪セメント社製）３０３ｋｇ／ｍ３と、粗骨材（６号砕石、西島産）１４１６ｋｇ／ｍ３と、細骨材（川砂、揖斐川産）１８１ｋｇ／ｍ３と、ポーラスコンクリート用粉体混和材（住友大阪セメント社製）１５ｋｇ／ｍ３と、水８７ｋｇ／ｍ３とを混練して混練物を作製した。
得られた混練物を、内径（直径、φ）１００ｍｍ、高さ２００ｍｍの円柱状の型枠内に打設して、硬化させることによって、直径（φ）１００ｍｍ×高さ２００ｍｍの円柱状であるポーラスコンクリートブロックを、供試体として作製した。
得られたポーラスコンクリートブロックの空隙率を、上記と同様にして測定したところ、３本の平均値が２０．５％であった。
【００５８】
・貝類の着生評価
比較例１、実施例１及び実施例２の円柱状の供試体をそれぞれ６本用い、図１に示すように最下段として３本並べ、その上の中段に２本並べて積み重ね、その上の最上段に１本並べて積み重ねることによって、全体として三角柱状となるように組み合わせて、着生評価用の構造体を、それぞれ２セットずつ作製した。
作製した構造体を、比較例１、水深５〜８ｍの実海域（鹿児島県肝属郡肝付町内之浦湾内）に約１年間沈めた後、構造体を引き上げて回収し、構造体を構成している供試体に着生した貝類の分析を行った。
具体的には、構造体における任意の１セットの供試体の表面全体に着生した貝類を回収し、回収した貝類を目視により分類した。
そして、各分類ごとの貝類の数量（着生）を目視により計数し、得られた数量について、比較例１の供試体に着生した貝類の個体数（数量）Ａを１００とし、実施例１及び２の供試体に着生した貝類の固体数（数量）Ｂを、比較例１の供試体に着生した数量Ａに対する比率（（Ｂ／Ａ）×１００）で表した。
また、上記各分類ごとの貝類の湿重量を秤量し、得られた湿重量について、比較例１の供試体に着生した貝類の湿重量（数量）Ｃを１００とし、実施例１及び２の供試体に着生した貝類の湿重量（数量）Ｄを、比較例１の供試体に着生した数量Ｃに対する比率（（Ｄ／Ｃ）×１００）で表した。
結果を表１に示す。
【００５９】
【表１】
2016185100.tif 000003
【００６０】
表１に示すように、比較例１の普通コンクリートブロックを用いた場合よりも、実施例１、２の少なくとも一方のポーラスコンクリートブロックを用いた場合の方が、貝類が多く着生する傾向にあることがわかった。すなわち、全体として、ポーラスコンクリートブロックの方が、普通コンクリートブロックよりも貝類が多く着生することがわかった。
また、実施例１と実施例２を比較すると、二枚貝網のフネガイ目を除いて、多板網、腹足網、及び、二枚貝のうちのマルスダレガイ目については、６号砕石を含有するポーラコンクリートブロックを用いた実施例２よりも、粗骨材径が大きい５号砕石を含有し空隙が大きいポーラスコンクリートブロックを用いた実施例１の方が、個体数及び湿重量の双方において大きい結果となった。すなわち、全体として、実施例１の方が実施例２よりも貝類が多く着生する傾向にあることがわかった。
【００６１】
一方、二枚貝網のフネガイ目，フネガイ科のうち、コベルトフネガイについては、５号砕石を含有するポーラスコンクリートブロックを用いた実施例１よりも、粗骨材径が小さい６号砕石を含有し空隙が小さい６号砕石を含有するポーラスコンクリートブロックを用いた実施例１よりも、個体数及び湿重量の双方において大きい結果となった。詳細には、コベルトフネガイの個体数については、実施例１と比べて実施例２の方が１．５程度大きくなり、湿重量についても実施例１と比べて実施例２の方が１．３倍程度大きい結果となった。
また、エガイについては、個体数では実施例１よりも実施例２の方が小さいが、湿重量では実施例１よりも実施例２の方が遥かに大きい結果となった。加えて、実施例２において各貝類の湿重量を比較すると、エガイが最大であり、しかも、他の貝類よりも、エガイの方が遥かに大きい結果となった。
【００６２】
ここで、ケハダヒザラガイの大きさは６０ｍｍ程度以下であり、ヒメヨウラクは２０ｍｍ足らずの巻貝、コハクノツユガイは７ｍｍ程度と小さい二枚貝であり、すべて大きさに関わらず５号砕石を含有するポーラスコンクリートブロックを用いた実施例１に偏って着生している。
一方、フネガイ目の大きさも約４０〜６０ｍｍ位であるため、フネガイ目が、実施例２に多く着生したのは、貝類の大きさによる影響ではなく、６号砕石を含有することによって形成された空隙が、フネガイ目が好む空隙の形状と大きさであることが示されているといえる。
また、同じ空隙率の場合、粗骨材径が大きい５号砕石を用いた場合は、６号砕石を用いた場合に比べて、ポーラスコンクリートブロックの個々の空隙が大きいことになることから、全体の空隙の数は少なくなる。一方、粗骨材径が小さい６号砕石を用いた場合は、５号砕石を用いた場合に比べて、ポーラスコンクリートブロックの個々の空隙が小さくなることから、全体の空隙の数は多くなる。
このことと、上記結果とを考慮すると、６号砕石を用いた場合の方が、５号砕石を用いた場合よりもフネガイ目の付着が多かったのは、ポーラスコンクリートの比表面積が大きいことが、貝類の付着に好適であったものとも考えられる。
【００６３】
以上のことから、６号砕石を含有するポーラスコンクリートブロックは、特にフネガイ目の貝類の着生効果が大きいといえることがわかった。
すなわち、５号砕石を含有するポーラスコンクリートブロックを用いた実施例１よりも、６号砕石を含有するポーラスコンクリートブロックを用いた実施例２の方が、フネガイ目に属する貝類が多く着生する傾向にあることがわかった。
【符号の説明】
【００６４】
１：構造体、１０：ポーラスコンクリートブロック
【図１】
2016185100.tif 000004